(57)【特許請求の範囲】
【請求項１】
珪酸質原料、石灰質原料及び水を含むスラリーに発泡剤を加え、前記発泡剤が加えられた前記スラリーを型枠に注入して成型を行い、その後、前記型枠内で半硬化状態になった軽量気泡コンクリートをオートクレーブ養生することで得られる軽量気泡コンクリートパネルに於いて、該軽量気泡コンクリートを構成する全固形分に対して、輻射熱を吸収または反射する輻射熱吸収反射成分が１ｗｔ％以上かつ５ｗｔ％未満含有されており、
前記輻射熱吸収反射成分は、前記軽量気泡コンクリートパネルの一方の面が加熱されたときに前記軽量気泡コンクリートパネルの他方の面に伝わる熱を低減させるものであり、
前記輻射熱吸収反射成分は、ケイ酸ジルコニウム及び炭化ケイ素の少なくともいずれかを含んでおり、
前記軽量気泡コンクリートの密度は、３５０ｋｇ／ｍ３以上かつ４５０ｋｇ／ｍ３以下であり、前記軽量気泡コンクリートの厚さは、３５〜５０ｍｍである、
軽量気泡コンクリートパネル。
【請求項２】
前記輻射熱吸収反射成分は、酸化ジルコニウム、二酸化チタン及び二酸化ケイ素の少なくともいずれかを含むことを特徴とする、請求項１に記載の軽量気泡コンクリートパネル。
【発明の詳細な説明】
【技術分野】
【０００１】
本発明は、軽量気泡コンクリートパネルに関する。
【背景技術】
【０００２】
軽量気泡コンクリートパネルは、耐火性能に優れたパネルとして知られている。軽量気泡コンクリートパネルとは、珪酸質原料、石灰質原料、水および発泡剤などを混合して得られたスラリーを型枠に注入し、発泡させ、半硬化状になったものをオートクレーブで高温高圧蒸気養生して、得られるものである。軽量気泡コンクリートパネルとしては、例えば特許文献１に記載されている耐火被覆板が知られている。この耐火被覆板のように、軽量気泡コンクリートパネルは、板状に成型したパネルであり、その性能は軽量であり、断熱性が高く、加工性が良く、かつ耐火性能が高いなど、優れた特性により、超高層ビルから一般住宅まで、幅広い分野で数多くの建築に採用されている。部位としては、壁、間仕切り、床、屋根として使われている。
【先行技術文献】
【特許文献】
【０００３】
【特許文献１】実公昭５２−０１５０４９号公報
【発明の概要】
【発明が解決しようとする課題】
【０００４】
近年、都市防災の観点や木造で耐火建築物を建築しようという動きから、建築物の耐火性能を高めようとする、研究がさかんに行われている。一般的に建築物の耐火性能を高めるためには、建築物を構成している、壁、床、屋根などの部位に使用されている材料をより耐火性能が高い材料にすることであり、それに伴い、それらの材料の耐火性能を向上させる研究が行われている。
軽量気泡コンクリートパネルは、高い耐火性能を有している材料で構成されるが、軽量気泡コンクリートパネル自体にさらに高い耐火性能を持たせるためには、その厚さや密度を大きくする必要がある。しかし、その厚さやその密度を大きくすることに伴い、そのパネル重量が増加することによる施工性の低下、作業者への負担増、建物重量が増加することによる耐震性能の低下、および建物を支える基礎を強固にする必要があることによる工数の増加、という課題が生じていた。
よって、上記の課題を解決するために、その厚さ及びその密度を大きくすることなく、より耐火性能に優れた軽量気泡コンクリートパネルが求められていた。
【０００５】
そこで本発明は、このような従来技術の有する課題を解決し、打破したものであり、密度や厚さを大きくすることなく耐火性能を高めることができる軽量気泡コンクリートパネルを提供するものである。
【課題を解決するための手段】
【０００６】
上記課題を解決すべく、本発明は以下の［１］〜［３］に関する。
［１］珪酸質原料、石灰質原料及び水を含むスラリーに発泡剤を加え、前記発泡剤が加えられた前記スラリーを型枠に注入して成型を行い、その後、前記型枠内で半硬化状態になった軽量気泡コンクリートをオートクレーブ養生することで得られる軽量気泡コンクリートパネルに於いて、該軽量気泡コンクリートを構成する全固形分に対して、輻射熱を吸収または反射する輻射熱吸収反射成分が１ｗｔ％以上かつ５ｗｔ％未満含有されており、輻射熱吸収反射成分は、軽量気泡コンクリートパネルの一方の面が加熱されたときに軽量気泡コンクリートパネルの他方の面に伝わる熱を低減させるものであり、輻射熱吸収反射成分は、ケイ酸ジルコニウム及び炭化ケイ素の少なくともいずれかを含んでおり、軽量気泡コンクリートの密度は、３５０ｋｇ／ｍ３以上かつ４５０ｋｇ／ｍ３以下であり、軽量気泡コンクリートの厚さは、３５〜５０ｍｍであることを特徴とする。
［２］前記輻射熱吸収反射成分は、酸化ジルコニウム、二酸化チタン及び二酸化ケイ素の少なくともいずれかを含むことを特徴とする、［１］に記載の軽量気泡コンクリートパネル。
【０００７】
本発明者は鋭意検討を重ねた結果、軽量気泡コンクリートパネルの密度や厚さを大きくすることなく、軽量気泡コンクリートパネルの耐火性能を高めるために、輻射熱吸収反射成分を軽量気泡コンクリートパネル中に含有させることに至った。
【０００８】
本明細書において、輻射熱吸収反射成分とは、輻射熱を吸収または反射する成分を指す。輻射熱を吸収または反射する成分を含有する軽量気泡コンクリートパネルの一方の面を加熱すると、軽量気泡コンクリートパネルの輻射熱吸収反射成分が、軽量気泡コンクリートパネルに加えられた輻射熱を吸収または反射するため、軽量気泡コンクリートパネルの他方の面に伝わる熱を減少させる役割を持つ。よって、軽量気泡コンクリートパネルの他方の面の表面温度を低下させる効果を持つ。
【発明の効果】
【０００９】
本発明によれば、軽量気泡コンクリートパネルの厚さ及び密度を大きくすることなく、軽量気泡コンクリートパネル中に輻射熱吸収反射成分を含有させることで、軽量気泡コンクリートパネルの一方の面を加熱した場合における軽量気泡コンクリートパネルの他方の面の表面温度を、輻射熱吸収反射成分を含有しない場合と比べて、低下させる効果がある。よって、輻射熱吸収反射成分を含有することで、耐火性能に優れた軽量気泡コンクリートパネルを提供することができる。
【図面の簡単な説明】
【００１０】
【図１】本実施形態の軽量気泡コンクリートパネルを示す断面図である。
【発明を実施するための形態】
【００１１】
以下、本発明を実施するための形態について、詳細に説明する。なお、本発明は、以下の実施形態に制限されるものではなく、その要旨の範囲内で種々変形することができる。
【００１２】
図１に示されるように、本実施形態の耐火性能に優れた軽量気泡コンクリートパネル１は、珪酸質原料、石灰質原料及び水を含むスラリーに輻射熱吸収反射成分２を添加し、輻射熱吸収反射成分２が添加されたスラリーに発泡剤を加える。そして、発泡剤が加えられたスラリーを型枠に注入して成型を行い、その後、半硬化状態になった軽量気泡コンクリート３をオートクレーブ養生することで軽量気泡コンクリートパネル１が得られる。この軽量気泡コンクリートパネル１に於いて、該軽量気泡コンクリート３を構成する全固形分に対して、輻射熱吸収反射成分２は、１ｗｔ％以上かつ２０ｗｔ％以下含有されている。輻射熱吸収反射成分２は、２ｗｔ％以上かつ１８ｗｔ％以下含有されることが好ましく、４ｗｔ％以上かつ１５ｗｔ％以下含有されることがより好ましい。輻射熱吸収反射成分２の含有率が１ｗｔ％未満であると、軽量気泡コンクリートパネルは高い耐火性能を有することができない。輻射熱吸収反射成分２の含有率が２０ｗｔ％を超えると、軽量気泡コンクリートパネルの物理的強度が低下するため、実用的ではない。
【００１３】
また、軽量気泡コンクリートパネル１の内部において、輻射熱吸収反射成分２は均一に含有されている。しかし、均一に含有されていなくてもよく、例えば軽量気泡コンクリートパネル１の特定の箇所に集中するように輻射熱吸収反射成分２が含有されていてもよい。なお、輻射熱吸収反射成分２は、軽量気泡コンクリートパネル１の面方向において均一に配されていることが好ましい。また、輻射熱吸収反射成分２は、軽量気泡コンクリートパネル１の厚み方向においては必ずしも均一でなくてもよく、片表面付近に集中して配されていてもよい。
【００１４】
本明細書において、輻射熱吸収反射成分２とは、軽量気泡コンクリートパネル１中に含有され、かつ輻射熱を吸収または反射する成分を指す。軽量気泡コンクリートパネル１に含有された輻射熱吸収反射成分２は、軽量気泡コンクリートパネル１の一方の面が加熱されたときに軽量気泡コンクリートパネル１の他方の面に伝わる熱を低減させる役割を持つため、耐火性能を向上させる役割を持つ。輻射熱吸収反射成分２としては、
（１）酸化ジルコニウム、二酸化チタン、鉄チタン酸化物、酸化鉄、二酸化クロム、二酸化マンガン、酸化アルミニウム、ジルコン酸バリウムなどの金属酸化物、
（２）二酸化ケイ素、ケイ酸ジルコニウムなどのケイ素化合物、
（３）炭化ジルコニウム、炭化ケイ素などの炭化物系化合物、
（４）酸化鉄−酸化銅、酸化アルミニウム−窒化チタン、酸化アルミニウム−炭化ケイ素などの複合酸化物、
（５）窒化ケイ素、窒化ホウ素、窒化アルミニウムなどの窒化物系化合物、
（６）ステンレス鋼粒子などの合金粒子、アルミニウム粒子などの金属粒子、
（７）グラファイトなどの炭素質物質、炭素繊維、
から選ばれる一種の成分または二種以上の混合成分を用いることができる。輻射熱吸収反射成分２は高温領域での輻射熱吸収反射性能に優れる、炭化ケイ素、ケイ酸ジルコニウム、酸化ジルコニウム、二酸化チタン及び二酸化ケイ素の少なくともいずれかを含むことが好ましい。また、輻射熱吸収反射成分２は真球状に近い形状のものが好ましい。
【００１５】
また、輻射熱吸収反射成分２の平均粒径は、０．１〜１５０μｍであることが好ましく、１μｍ〜１００μｍであることがより好ましく、３μｍ〜５０μｍであることがさらに好ましい。輻射熱吸収反射成分２の平均粒径が０．１μｍ未満であると、珪酸質原料、石灰質原料、水および発泡剤などを混合して得られたスラリーに対して輻射熱吸収反射成分２を加えたときにスラリーの粘度が高くなり、結果として発泡不良を招く。輻射熱吸収反射成分２の平均粒径が１５０μｍを超えると、軽量気泡コンクリートパネルの物理的強度の低下を招く。
【００１６】
本実施形態の耐火性能に優れた軽量気泡コンクリートパネル１の製造方法は、珪酸質原料と石灰質原料と水とを含むスラリーに、輻射熱吸収反射成分２を添加し、さらに発泡剤を加える。そして、輻射熱吸収反射成分２及び発泡剤が加えられたスラリーを型枠に注入して成型を行い、半硬化状態になった軽量気泡コンクリート３をオートクレーブ養生することによって軽量気泡コンクリートパネル１が得られる。
【００１７】
本実施形態においては、軽量気泡コンクリートパネル１を補強するための補強筋を、予め型枠中に埋設することが好ましい。ここで、前記補強筋とは補強鉄筋または補強金網である。補強鉄筋は鉄筋を所望の形状に配列し交叉接点を溶接加工したものであり、補強金網は鉄を網状に加工したものであって、例えばメタルラス等が補強金網の代表的な例である。補強鉄筋や補強金網の形状、寸法、鉄筋の太さ、金網の目の大きさ、さらには軽量気泡コンクリートパネル中に埋設する際の位置など、配筋の仕方については特に制限されることはなく、パネルの大きさや用途などによって適宜選択される。さらには、補強鉄筋または補強金網については、耐久性向上の観点から、合成樹脂系など、公知のもので防錆処理が施されているのも好ましい態様である。
【００１８】
本実施形態における珪酸質原料としては、例えば、結晶質の珪石、珪砂、石英およびそれらの含有率の高い岩石、珪藻土、シリカヒューム、フライアッシュ、高炉スラグ、製紙スラッジ焼却灰及び天然の粘土鉱物、並びにそれらの焼却物が挙げられる。
【００１９】
本実施形態における石灰質原料としては、例えば生石灰および消石灰が挙げられる。また、上記石灰質原料としては、珪酸成分およびカルシウム成分を主体とするセメントを挙げることができ、例えば普通ポルトランドセメント、早強ポルトランドセメントやビーライトセメントも好ましい態様として挙げられる。
【００２０】
本実施形態における発泡剤としては、アルカリ水溶液中で反応して水素を発生する金属粉末を挙げることができ、例えばアルミニウム、亜鉛やバリウム等が挙げられる。その中でより好ましくはアルミニウム粉末が挙げられる。
【００２１】
なお、上記で本実施形態における珪酸質原料、石灰質原料および発泡剤の例を挙げたが、珪酸質原料、石灰質原料および発泡剤としては、上記以外のものを用いることも可能である。
【００２２】
また、必要に応じて、成型性を向上させるために、スラリーに界面活性剤や減水剤などを添加しても構わない。
【００２３】
すべての原料を混練してスラリーを、型枠（必要に応じて、上記の補強筋を予め埋設した型枠）に注入し、好ましくは、５０〜７０℃で３時間以上かけて発泡・予備硬化する。かかる発泡・予備硬化は、蒸気養生室などの水分が蒸発を抑制した環境下で行うことが好ましい。この発泡・予備硬化によって得られた半硬化体は、例えば、軽量気泡コンクリートパネルの製造に一般に用いられるワイヤー等で、必要に応じて任意の形状に切断された後に、オートクレーブを用いて高温高圧養生されてもよい。オートクレーブの条件としては、１６０℃（ゲージ圧力：約０．５２ＭＰａ）以上かつ２２０℃（ゲージ圧力：約２．２２ＭＰａ）以下であることが好ましいが、必ずしもこの条件に制限されるわけではない。
【００２４】
本実施形態の耐火性能に優れた軽量気泡コンクリートパネル１における軽量気泡コンクリート３の密度は、２００ｋｇ／ｍ３以上かつ７００ｋｇ／ｍ３以下であり、２５０ｋｇ／ｍ３以上かつ５５０ｋｇ／ｍ３以下であることが好ましく、３００ｋｇ／ｍ３以上かつ４５０ｋｇ／ｍ３以下であることがより好ましい。軽量気泡コンクリート３の密度が２００ｋｇ／ｍ３未満であると、軽量気泡コンクリートパネルの物理的強度が低下するため、実用的ではない。軽量気泡コンクリート３の密度が７００ｋｇ／ｍ３を超えると、施工性の低下や作業者への負担増、建物重量の増加による耐震性能の低下という課題が生じるため、実用的ではない。
【００２５】
本実施形態の耐火性能に優れた軽量気泡コンクリートパネル１における軽量気泡コンクリート３の厚さは、３０ｍｍ以上かつ１５０ｍｍ以下であり、３５ｍｍ以上かつ１２５ｍｍ以下であることが好ましく、５０ｍｍ以上かつ１００ｍｍ以下であることがより好ましい。軽量気泡コンクリート３の厚さが３０ｍｍ未満であると、軽量気泡コンクリートパネルの物理的強度が低下するため、実用的ではない。軽量気泡コンクリート３の厚さが１５０ｍｍを超えると、施工性の低下や作業者への負担増、建物重量の増加による耐震性能の低下という課題が生じるため、実用的ではない。
【００２６】
（実施例）
以下、本実施形態に係る耐火性能に優れた軽量気泡コンクリートパネル１の実施例および比較例によってさらに具体的に説明するが、本実施形態はこれらの実施例のみに制限されるものではない。
【００２７】
［測定方法］
＜軽量気泡コンクリートパネルの密度ｄ＞
軽量気泡コンクリートパネルを１００（ｍｍ）×１００（ｍｍ）×２０（ｍｍ）のサイズのブロックとして切断し、そのブロックを１０５℃の乾燥機で恒量になるまで乾燥させた。その乾燥後のブロックの重量Ｗ（ｋｇ）と、そのブロックの体積Ｖ（ｍ３）とを測定し、式（１）により密度ｄを算出する。
密度ｄ（ｋｇ／ｍ３）＝Ｗ／Ｖ                （１）
【００２８】
＜軽量気泡コンクリートパネルの厚さｔ＞
ノギスによって、１ｍｍの単位まで測定した。
【００２９】
＜軽量気泡コンクリートパネルの含水率β＞
軽量気泡コンクリートパネルを１００（ｍｍ）×１００（ｍｍ）×２０（ｍｍ）のサイズのブロックとして切断し、そのブロックの重量Ｃ（ｋｇ）を計測する。そのブロックを１０５℃の乾燥機で恒量になるまで乾燥させた。その乾燥後のブロックの重量Ｄ（ｋｇ）を計測する。そして、軽量気泡コンクリートパネルの含水率βを式（２）により算出する。
含水率β（ｗｔ％）＝（Ｃ−Ｄ）×１００／Ｄ    （２）
【００３０】
＜軽量気泡コンクリートパネル中の輻射熱吸収反射成分の定量方法＞
Ｘ線回折による内部標準法によって、軽量気泡コンクリートパネル中の輻射熱吸収反射成分の定量を行った。以下にその手順を記す。
I．    絶乾された粉末状の軽量気泡コンクリートに幾つかの既知量の粉末状の輻射熱吸収反射成分を混ぜ、よく混合させる。
II．  上記の混合された粉末状の試料についてＸ線回折測定を行い、輻射熱吸収反射成分特有の回折強度を計測する。
III．  以上の結果を基に、横軸に軽量気泡コンクリートと輻射熱吸収反射成分の合計量に対する輻射熱吸収反射成分の割合（ｗｔ％）、縦軸に各々で観測された輻射熱吸収反射成分特有の回折強度をプロットし、検量線を作成する。
IV．  未知の輻射熱吸収反射成分の含有量の軽量気泡コンクリートについて、Ｘ線回折の測定を行い、輻射熱吸収反射成分特有の回折強度を計測し、上記で求めた検量線から、軽量気泡コンクリート中に含有されている輻射熱吸収反射成分の定量を行った。
【００３１】
＜軽量気泡コンクリートパネルの耐火試験の方法＞
軽量気泡コンクリートパネルを３００ｍｍ×３００ｍｍのサイズに切断し（厚さは実施例毎で変わるので（３７ｍｍ、５０ｍｍ）、それぞれの実施例毎で説明する）、そのサイズの軽量気泡コンクリートパネルの片面（３００ｍｍ×３００ｍｍの面）のみが加熱されるように、加熱炉にセットする。加熱条件としては、ＩＳＯ−８３４に規定された加熱曲線に従う加熱とした。加熱時間は１時間とした。併せて、軽量気泡コンクリートパネルの加熱される面ではなく、もう片方の面（３００ｍｍ×３００ｍｍ）の中心部分の表面に熱電対を取り付け、データロガーを用いて、１分ごとに、上記表面の表面温度を計測した。表面温度を計測している軽量気泡コンクリートパネルの面の環境下は、特に温度や湿度を制御しているわけでなく、一般的な環境下で行った。上記表面温度の計測は、上記表面温度が下がるまで続けた。加熱が終わっても、上記表面温度が上がり続けていたら、試験は継続とし、表面温度を計測し続けた。
【００３２】
このように、本明細書での軽量気泡コンクリートパネルの耐火性能を評価する方法は、軽量気泡コンクリートパネルの一方の面を加熱し、同時に軽量気泡コンクリートパネルにおける他方の面の表面温度を測定する方法である。本明細書では、軽量気泡コンクリートパネルの耐火性能の優劣は、軽量気泡コンクリートパネルの表面温度によって評価する。つまり、軽量気泡コンクリートパネルの表面温度が低いほど、軽量気泡コンクリートパネルの耐火性能は高い、と言える。一方、軽量気泡コンクリートパネルの表面温度が高いほど、軽量気泡コンクリートパネルの耐火性能は低い、と言える。また、計測された、最も高い温度を本明細書では「最高温度」（℃）と呼ぶ。耐火性能の優劣は、その「最高温度」で評価する。
【００３３】
＜軽量気泡コンクリートパネルＡ、Ｂ、Ｃの製造方法＞
珪石（実施例１〜１６及び比較例１〜４ではブレーン値（粒子１ｇあたりの表面積）が３０００ｃｍ２／ｇの珪石、実施例１７〜２４及び比較例５〜６ではブレーン値が７５００ｃｍ２／ｇの珪石を使用）および解砕屑（半硬化体を破砕したもの）に水を加えスラリーとしたものに輻射熱吸収反射成分を加え、輻射熱吸収反射成分が加えられたスラリーを撹拌する。続いて、このように撹拌されたスラリーに、生石灰粉末、早強ポルトランドセメント、及び二水石膏を添加して更に上記スラリーを撹拌した。次に、撹拌されたスラリーに金属アルミニウム粉末（発泡剤）を添加し、このスラリーを型枠に注入すると共に６０℃にて３時間発泡及び硬化させ、半硬化体を得た。次に、この半硬化体をピアノ線で厚さ３７ｍｍまたは５０ｍｍに切断した。続いて、切断した半硬化体を飽和水蒸気雰囲気下で１８０℃１０時間オートクレーブ養生して軽量気泡コンクリートパネルを得た。
【００３４】
本実施例では、輻射熱吸収反射成分として、ケイ酸ジルコニウム（メーカー：ハクスイテック（株）  商品名：ジルコシル  平均粒径：２４μｍ）と、炭化ケイ素（メーカー：太平洋ランダム（株）  商品名：ＲＣ−１００Ｆ  平均粒径：２０μｍ）を用いた。
【００３５】
実施例１〜２４及び比較例１〜６での耐火試験時の軽量気泡コンクリートパネルの含水率は３ｗｔ％である。また、比較例１〜６については輻射熱吸収反射成分は用いていない。
【００３６】
表１に軽量気泡コンクリートパネルＡ、Ｂ及びＣの配合比を示す。表２に耐火試験を評価した、軽量気泡コンクリートパネルの密度、厚さ、軽量気泡コンクリート中に含有されている輻射熱吸収反射成分の含有量（ｗｔ％）、耐火試験の結果から得られた「最高温度」および「比較例との最高温度の差」（℃）を示す。
【００３７】
軽量気泡コンクリートパネルの配合比
【表１】
0006624822.tif 000002
【００３８】
耐火試験の結果
【表２】
0006624822.tif 000003
【００３９】
表２における「比較例との最高温度の差」（℃）を説明する。「比較例との最高温度の差」は、以下の（３）式によって算出される。
比較例との最高温度の差（℃）
＝比較例での最高温度（℃）−実施例での最高温度（℃）    （３）
ただし、上記の（３）式は、実施例および比較例での軽量気泡コンクリートパネルの密度および厚さが同等のものについて適用される。つまり、実施例と比較例の軽量気泡コンクリートパネルの密度および厚さが同じであるときに、成り立つものである。
よって、「比較例との最高温度の差」（℃）の値がプラスであれば、軽量気泡コンクリートパネルの密度と厚さが同等であるという条件において実施例での最高温度が低いことを示すので、実施例の軽量気泡コンクリートパネルの耐火性能は比較例の軽量気泡コンクリートパネルよりも高い、と言える。
【００４０】
（実施例１〜実施例８）
実施例１〜実施例８における軽量気泡コンクリートパネルは軽量気泡コンクリートパネルＡであり、その密度は５００ｋｇ／ｍ３、その厚さは３７ｍｍまたは５０ｍｍ、輻射熱吸収反射成分は炭化ケイ素またはケイ酸ジルコニウムである。表２に示すように、実施例１〜実施例８のそれぞれにおいて「比較例との最高温度の差」（℃）の値がプラスである。よって、実施例１〜実施例８の軽量気泡コンクリートパネルＡは、比較例の軽量気泡コンクリートパネルＡの密度および厚さと同等の密度および厚さを有するにもかかわらず、耐火性能が高い。
【００４１】
（実施例９〜実施例１６）
実施例９〜実施例１６における軽量気泡コンクリートパネルは軽量気泡コンクリートパネルＢであり、その密度は３５０ｋｇ／ｍ３、その厚さは３７ｍｍまたは５０ｍｍ、輻射熱吸収反射成分は炭化ケイ素またはケイ酸ジルコニウムである。表２に示すように、実施例９〜実施例１６のそれぞれにおいて「比較例との最高温度の差」（℃）の値がプラスである。よって、実施例９〜実施例１６の軽量気泡コンクリートパネルＢは、比較例の軽量気泡コンクリートパネルＢの密度および厚さと同等の密度および厚さを有するにもかかわらず、耐火性能が高い。
【００４２】
（実施例１７〜実施例２４）
実施例１７〜実施例２４における軽量気泡コンクリートパネルは軽量気泡コンクリートパネルＣであり、その密度は３７５ｋｇ／ｍ３、その厚さは３７ｍｍまたは５０ｍｍ、輻射熱吸収反射成分は炭化ケイ素またはケイ酸ジルコニウムである。表２に示すように、実施例１７〜実施例２４のそれぞれにおいて「比較例との最高温度の差」（℃）の値がプラスである。よって、実施例１７〜実施例２４の軽量気泡コンクリートパネルＣは、比較例の軽量気泡コンクリートパネルＣの密度および厚さと同等の密度および厚さを有するにもかかわらず、耐火性能が高い。
【００４３】
（比較例１、比較例２）
なお、比較例１、比較例２における軽量気泡コンクリートパネルは軽量気泡コンクリートパネルＡであり、その密度は５００ｋｇ／ｍ３、その厚さは３７ｍｍまたは５０ｍｍである。また、比較例１、比較例２の軽量気泡コンクリートパネルＡには、輻射熱吸収反射成分が含有されていない。
【００４４】
（比較例３、比較例４）
比較例３、比較例４における軽量気泡コンクリートパネルは軽量気泡コンクリートパネルＢであり、その密度は３５０ｋｇ／ｍ３、その厚さは３７ｍｍまたは５０ｍｍである。また、比較例３、比較例４の軽量気泡コンクリートパネルＢには、輻射熱吸収反射成分が含有されていない。
【００４５】
（比較例５、比較例６）
比較例５、比較例６における軽量気泡コンクリートパネルは軽量気泡コンクリートパネルＣであり、その密度は３７５ｋｇ／ｍ３、その厚さは３７ｍｍまたは５０ｍｍである。また、比較例５、比較例６の軽量気泡コンクリートパネルＣには、輻射熱吸収反射成分が含有されていない。
【００４６】
実施例１〜２４に示すように、輻射熱吸収反射成分を含んだ軽量気泡コンクリートパネルでは、密度および厚さが同等であって輻射熱吸収反射成分を含有していない軽量気泡コンクリートパネルに比べて、最高温度の低下が見られた。よって、輻射熱吸収反射成分を含有することで軽量気泡コンクリートパネルの耐火性能は向上する。
【００４７】
実施例１〜２４において、軽量気泡コンクリートパネル中に輻射熱吸収反射成分を含有させる方法としては、軽量気泡コンクリートパネルの製造過程である、軽量気泡コンクリートパネルの原材料に輻射熱吸収反射成分を添加する方法が挙げられる。しかし、この方法に限られず、他の方法としては、輻射熱吸収反射成分を含有した液体中に軽量気泡コンクリートパネルを含浸させ、その軽量気泡コンクリートパネル中に輻射熱吸収反射成分を含有させる方法でも構わない。
【産業上の利用可能性】
【００４８】
本発明によれば、軽量気泡コンクリートパネル中に輻射熱吸収反射成分を含有させることによって、軽量気泡コンクリートパネルの厚さおよび密度を大きくしなくても、その軽量気泡コンクリートパネルを一方の面から加熱した場合における他方の面の表面温度を、輻射熱吸収反射成分を含有しない場合よりも低下させる効果が得られる。よって、輻射熱吸収反射成分を含有することで、より耐火性能に優れた軽量気泡コンクリートパネルを提供することができる。この軽量気泡コンクリートパネルは、建築物の外壁材、床材、内壁材として用いることが好適である。
【符号の説明】
【００４９】
１…軽量気泡コンクリートパネル、２…輻射熱吸収反射成分、３…軽量気泡コンクリート。
【図１】
0006624822.tif 000004